"疾患および/または美容上の状態の治療および/または予防および/または診断のためのデバイスを製造するための、ホスト物質、発光物質EM、正孔注入物質HIM、正孔輸送物質HTM、正孔阻止物質HBM、電子注入物質EIM、電子輸送物質ETM、電子阻止物質EBM、励起子阻止物質ExBM、金属錯体およびリン光物質から選択される機能物質の使用であって、前記デバイスが少なくとも1つの有機発光ファイバーを含むことを特徴とする使用。前記ファイバーが、外側の第1の電極を有するファイバーコアと、前記第1の電極の外側表面上に配置された少なくとも1つの有機発光層と、前記有機発光層上に配置された光透過性の第2の電極とを含むことを特徴とし、前記少なくとも1つの有機発光層が、前記第1および第2の電極を通して電圧が印加されると発光する少なくとも1つの有機物質を含む請求項1に記載の使用。前記デバイスが軟質であり、または前記ファイバーが軟質であり、または前記デバイスおよび前記ファイバーの両方が軟質であることを特徴とする請求項1または2に記載の使用。前記デバイスが移動式デバイスであり、前記デバイスをヒトまたは動物対象に取り付けるための取り付け手段を含むことを特徴とする請求項1から3の何れか1項に記載の使用。前記デバイスが、プラスター、包帯、毛布、寝袋、スリーブ、植込み型プローブ、経鼻胃管、胸腔ドレーン、パッド、ステント、パッチ、キャンバス、および任意の種類の衣服、ならびに口中の少なくとも1つの歯を覆うデバイスであることを特徴とする請求項1から4の何れか1項に記載の使用。前記発光ファイバーが有機発光ダイオードOLEDであることを特徴とする請求項1から4の何れか1項に記載の使用。皮膚疾患および/または美容上の皮膚状態の治療および/または予防および/または診断のための請求項1から6の何れか1項に記載の使用。ざ瘡、乾癬、湿疹、皮膚炎、アトピー性皮膚炎、浮腫、白斑、ボーエン病、腫瘍、前癌性腫瘍、悪性腫瘍、基底細胞癌、扁平上皮癌、二次転移、皮膚T細胞リンパ腫、日光角化症、ヒ素角化症、放射線皮膚炎、およびセルライトから選択される皮膚疾患および/または美容上の皮膚状態の治療および/または予防および/または診断のための請求項1から7の何れか1項に記載の使用。感染症、ならびに炎症性、神経学的、および心理学的な疾患および/または状態の治療および/または予防および/または診断のための請求項1から8の何れか1項に記載の使用。ソフトドリンク、飲料、水、飲用水、食料品、および栄養物の消毒のための請求項1から9の何れか1項に記載の使用。光線力学的治療PDTにおける適用のための請求項1から10の何れか1項に記載の使用。黄疸およびクリグラーナジャーの治療および/または予防のための請求項1から11の何れか1項に記載の使用。疾患および/または美容上の状態の治療および/または予防および/または診断のためのデバイスを製造するための、ホスト物質、発光物質EM、正孔注入物質HIM、正孔輸送物質HTM、正孔阻止物質HBM、電子注入物質EIM、電子輸送物質ETM、電子阻止物質EBM、励起子阻止物質ExBM、金属錯体、およびリン光物質から選択される少なくとも1つの機能物質と、少なくとも1つのさらなる化合物とを含む組成物の使用であって、前記デバイスが少なくとも1つの有機発光ファイバーを含むことを特徴とする使用。少なくとも1つの有機発光ファイバーを含むことを特徴とする、疾患および/または美容上の状態の治療および/または予防および/または診断のためのデバイス。前記発光ファイバーが、ホスト物質、発光物質EM、正孔注入物質HIM、正孔輸送物質HTM、正孔阻止物質HBM、電子注入物質EIM、電子輸送物質ETM、電子阻止物質EBM、励起子阻止物質ExBM、金属錯体、およびリン光物質から選択される機能物質を含むことを特徴とする請求項14に記載のデバイス。ざ瘡、乾癬、湿疹、皮膚炎、アトピー性皮膚炎、浮腫、白斑、ボーエン病、腫瘍、前癌性腫瘍、悪性腫瘍、基底細胞癌、扁平上皮癌、二次転移、皮膚T細胞リンパ腫、日光角化症、ヒ素角化症、放射線皮膚炎、セルライト、皮膚脱感作、感染症、炎症、神経学的および心理学的な疾患および/または状態、光線力学的治療PDT、黄疸、ならびにクリグラーナジャーから選択される皮膚疾患および/または美容上の皮膚状態の治療および/または予防および/または診断のための請求項14または15に記載のデバイス。疾患および/または状態の治療および/または予防および/または診断のための有機発光ファイバーの使用。美容上の状態の治療および/または予防および/または診断のための有機発光ファイバーの使用。[例1]材料鈴木カップリングを用いて以下のポリマーを合成する。反応は、当業者であればよく知っている合成方法にしたがって行うことができる。方法は、例えば、WO2003/048225に記載されている。青色放射性ポリマーであるポリマーPB1は、以下のモノマーの指摘するモルを含む共重合体である。PB1の分子量MWは200000g/molから300000g/molの間に分布している。赤色放射性ポリマーであるポリマーPR1は、以下のモノマーを繰返し単位の指数によって指摘するモルを含む共重合体である。PR1の分子量MWは120000g/molから720000g/molの間に分布している。PB1もPR1もトルエンによく溶ける。[例2]ファイバーOLEDの製作本発明において用いられるファイバーコア10は、ハードポリマークラッドシリカ光ファイバーCeramOptecIndustries,Inc.製であり、直径400μmのシリカコアおよびジャケットとして25μmのポリイミドを有する。電極の沈着の前に、ファイバーを洗剤でこすり、脱イオン水中ですすぎ、トリクロロエチレン、アセトン、次いでイソプロピルアルコール中の超音波処理によって清浄にすることによって、連続的に清浄にする。製作ステップのIからVを図8に図示する。ステップI:陽極の沈着陽極20を、10-7トルの真空熱蒸着を用いて、シャドーマスクによって等角的に沈着させる。蒸着の間、ファイバーを、60rpmの速度で軸方向に回転させる。次いで50nmのAlを清浄にしたファイバーコア10上に最初に蒸着し、次いで陽極として5nmNiをAl上に蒸着させる。次いで、Niを酸素プラズマに曝露し、次いでUVオゾンに5分間20mW/cm2に曝露することによって酸化する。ステップII:バッファー層31の沈着PEDOTBaytronPAl4083を、厚さ80nmのバッファー層または正孔注入層HILとしてファイバー上に浸漬コーティングによって沈着させ、次いで180°Cで10分間加熱し、浸漬コーティングの間、濃度および牽引速度によって厚さを制御することができる。次いで、ファイバーを180°Cで10分間加熱して残りの水を除去する。ステップIII:放射層32の沈着次いで、放射層EML32を、濃度0.1重量から0.8重量の放射ポリマーのトルエン溶液の浸漬コーティングによってコーティングし、青色PB1に対して65nm、赤色PR1に対して80nmの厚さを有する層を得る。ファイバー上の薄膜の厚さを以下の通りに決定する。平らなガラス基体を同じ溶液中の浸漬コーティングによってコーティングし、ガラス基体上の薄膜の厚さを、次いで、SurfaceProfilerDektak3STによって測定する。溶液の濃度および牽引速度を、望みの厚さを得るまで調節する。同じ条件、濃度、および牽引速度を適用して、ファイバー上に対応する薄膜をコーティングする。デバイスを180°Cで10分間加熱して残りの溶媒を除去する。ステップIV:陰極40の沈着ステップIにおける手順と同じく、10-7トルの真空熱蒸着を用いて、陰極40をシャドーマスクによって等角的に沈着させる。蒸着の間、ファイバーを、60rpmの速度で軸方向に回転させる。Ba/Ag陰極を、厚さ3nm/15nmの放射層上への熱真空蒸着によって、シャドーマスクによって等角的に沈着させ、ファイバーに沿った陽極および陰極は両方とも、1セグメントにおいて4cmである。これらを、放射面積に対応して、重複面積3cmを有するように相互に置き換える。ステップV:遊離の陽極ファイバーを、長さ5cmのセグメントに切断する。接触することができる遊離の陽極を得るために、陰極が沈着していない場合は、切断したファイバーの一端を、最初にトルエンで、次いでエタノールで洗い流してポリマーおよびPEDOTを除去する。プラスターを製造する前に、ファイバーOLEDをグローブボックス中で試験する。ELスペクトルを、OceanOpticsUSB2000分光計によって記録する。EMLとしてPB1を用いたファイバーOLEDのELスペクトルを図9に示し、PR1を用いたファイバーOLEDのスペクトルを図10に示す。ファイバーを、光学的観察によって放射および明るさの均一性に関して、プラスターの製造用に選択する。[例3]OLEDファイバーを含むプラスターの製造透明な軟質のポリエチレンナフタレートPEN箔を、プラスターを製造するための基体として用いる。本発明によるプラスターを図11に図示する。PEN基体300は、約5.5cm×5.5cmの面積を有する。例2において製造したファイバーOLED400を、陰極40を片側に、陽極20をもう一方の側にして基体の中央に並行に配列する。ここではPB1のファイバーOLEDもしくはPR1のファイバーOLEDのいずれか、または両方のファイバーOLEDをPEN基体上に交互に配置し、それを用いる。次いで、薄型伝導性ワイヤ310および320を、伝導性銀接着剤の助けで、ファイバーOLEDの陰極端および陽極端の全てに接続する。放射領域は、図11において点線で印す通り、基体の中央領域に規定される。次いで、デバイスを固定し、UV硬化したエポキシ樹脂を用いてカプセル化する。NagaseCo.,LTDによって作製されたOLED用の高度なUV接着剤であるUVResinT-470C2を、図11において330と記した領域に、基体上のファイバー全てを覆うくらい十分に厚く適用する。次いで、デバイスを、樹脂を硬化するために約6J/cm2の用量でUVランプに曝露する。硬化した樹脂はわずかに黄色である。より多くの光を得るのに他の透明な樹脂がよいこともある。反射箔をプラスター上に被せてプラスターの光の出力を増強してもよい。[4]カラスの足跡の治療発光の構成要素としてPR1を含む例3のプラスターデバイスを、しわの治療および/または予防に用いることができる。プラスターは電源として印刷電池を有する。電池は、約50分の照射時間の間エネルギーを供給する。年齢30歳から40歳の間の女性ヒト対象24人での16週の予備試験を、当業者にはよく知られている標準方法にしたがって行う。試験に組み入れるための主な選択基準の一つは、顔の両側上に殆ど等しく、すなわち、左右の目に近接して、カラスの足跡の徴候が生じていることである。各対象を、16週間1日おきに、25分間OLEDファイバーを含むプラスターで右側上を処置する。左右の目に近接した皮膚を比較すると、処置した側上の皮膚に著しい改善が現れる。カラスの足跡は、短く、浅くなる。OLEDデバイスによって放射される光で処置した皮膚は、非処置の皮膚に比べて滑らかに見える。[例5]尋常性ざ瘡の治療2つの異なる波長または波長の範囲を放射するOLEDファイバーを含むプラスターを、本明細書に概略した手順にしたがって製造する例2および3、ならびに図11を参照されたい。さらに、プラスターにおいて2種類のファイバーOLED、すなわち、PB1およびPR1は、処置間隔ならびに両方の波長のスイッチオンおよびオフの時間を別々にプログラミングすることができるステアリングユニットに対して別々に接続されてよい。異なる2種類のファイバーOLEDを含むプラスターは、このように、青色もしくは赤色の光、または青色光および赤色光のいずれかまたは青色光と赤色光の両方の光を、少なくとも部分的に、同時に放射することができる。OLEDファイバーを含むプラスターは、約9cm2の放射面積を有する四角形であるが、任意の他の誂えられた形状が可能である。当業者にはよく知られている標準方法にしたがって、対象30人の10週の予備試験を行う。対象は、顔面に対照的に軽度から重度の尋常性ざ瘡を有する、Fitzpatric皮膚タイプIIからIVを有する。前額部の右半分を、ファイバーOLEDを含むプラスターで処置する。全部で10回の処置を行い、処置する領域を青色光および赤色光で同時に照射する。1回の処置あたりの処置時間は20分である。1週間後、同じ皮膚を上記で概略した通りに再び処置する。処置10週間後、処置した対象の前額部の左側と右側とを比較すると、非処置の皮膚に比べて処置した皮膚に著しい改善が現れる。皮膚の発赤は著しく低減する。さらに、病変数の平均値の低減も著しい。"